(57)【要約】【課題】高粘度、高擬塑性を有し、垂直面や天井面へ塗布しても垂れにくく、基材への吸い込みが小さいため、壁・天井ボード用接着剤や基材の吸い込みが大きい木工用接着剤などにＥＶＡエマルジョンを用いることを目的として、高粘度、高擬塑性を有し、経時粘度安定性に優れ、凝集物がなく、広範囲に使用できるＥＶＡエマルジョン組成物を提供する。【解決手段】エチレン酢酸ビニル共重合樹脂エマルジョン及びキサンタンガムを含有することを特徴とする樹脂組成物である。【選択図】なし【特許請求の範囲】
【請求項１】
エチレン酢酸ビニル共重合樹脂エマルジョン及びキサンタンガムを含有することを特徴とする樹脂組成物。
【発明の詳細な説明】
【技術分野】
【０００１】
本発明は、高粘度、高擬塑性を有するエチレン酢酸ビニル共重合樹脂組成物に関するものである。
【背景技術】
【０００２】
エチレン酢酸ビニル共重合樹脂（以下ＥＶＡと略す）エマルジョンは、酢酸ビニルとエチレンを乳化共重合した樹脂エマルジョンである。エチレンはガラス転移温度（Ｔｇ）が低く、非極性であるため、その乾燥皮膜は柔軟であり、プラスチック基材への密着性に優れる。そこで、酢酸ビニル樹脂エマルジョンでは接着が困難なプラスチック基材、樹脂含浸紙、撥水紙などの接着剤に用いられる他、土木用などに用いられている。なお、市販されているＥＶＡエマルジョンの多くは粘度が数Ｐａ・ｓ程度、あるいはそれ以下と低く、擬塑性も小さい。そこで、従来はトルエン、キシレンなどの有機溶剤がＥＶＡエマルジョンに対する増粘剤として用いられてきた。有機溶剤はプラスチック基材などへの密着性を向上させる効果もあったが、環境問題から有機溶剤の使用が避けられるようになっている。
【０００３】
ところが、有機溶剤の添加以外でＥＶＡエマルジョンを増粘させる有効な方法は、これまで十分に検討されてきたとはいえない。例えば、可塑剤を大量に添加することによってＥＶＡエマルジョンを増粘させる方法が知られているが、該エマルジョンより形成される樹脂皮膜は耐熱性が低く、凝集力も低いことから、用途が極めて限定された方法である。また、特許文献１、２はそれぞれハニカムコアの製造とラベル接着に関するものであり、ＥＶＡエマルジョンの増粘方法にも言及されている。これらは該用途に適用できる程度の粘度、粘性を与えるものの、垂直面や天井面への塗布や、吸い込みが大きい基材への塗布などに用いることができる程の高い増粘性は得られなかった。また、特許文献３はＥＶＡエマルジョン自体のアルカリ増粘性を検討したものであるが、この手法においてはｐＨをアルカリ側に調整することが必須であるため、アルカリ領域で不安定な化合物を添加することができず、広く適用できる手法ではなかった。
【特許文献１】特開平６−２２８５１８号公報
【特許文献２】特開２００３−４１１２４号公報
【特許文献３】特開２００２−１２１２０６号公報
【発明の開示】
【発明が解決しようとする課題】
【０００４】
本発明は、垂直面や天井面へ塗布しても垂れにくく、基材への吸い込みが小さいため、広範囲に使用できるＥＶＡエマルジョンを含有する樹脂組成物に関するものである。
【課題を解決するための手段】
【０００５】
エチレン酢酸ビニル共重合樹脂エマルジョン及びキサンタンガムを含有することを特徴とする樹脂組成物である。
【発明の効果】
【０００６】
本発明になる樹脂組成物は、高粘度、高擬塑性を有するため、垂直面や天井面へ塗布しても垂れにくく、基材への吸い込みが小さい。従って、壁・天井ボード用接着剤や基材の吸い込みが大きい木工用接着剤などとして用いることができる。
【発明を実施するための最良の形態】
【０００７】
以下、本発明について詳細に説明する。
ＥＶＡエマルジョンは、ポリビニルアルコール（ＰＶＡ）、界面活性剤などの乳化剤の存在下で少なくとも酢酸ビニル及びエチレンを共重合することによって得られる。乳化剤の種類や量、共重合モノマー、重合方法などに特に制限はなく、いずれも使用することができる。
【０００８】
本発明に用いるキサンタンガムは、微生物であるキサントモナス  キャンペストリス（Ｘａｎｔｈｏｍｏｎａｓ  ｃａｍｐｅｓｔｒｉｓ）から生産される多糖類であり、マンノース、グルコース、グルクロン酸をベースに構成されている。ＥＶＡエマルジョンに添加することにより、ＥＶＡエマルジョンを増粘し、擬塑性を付与することができる。また、その増粘効果は経時的に安定である。キサンタンガムを添加する場合、直接ＥＶＡエマルジョンに添加すると未溶解物の塊（ままこ）を形成しやすいため、予め水に溶解させたものを添加する方法が好ましい。ＥＶＡエマルジョンに対するキサンタンガムの添加量は、ベースとなるＥＶＡエマルジョンの粘度や必要とされる粘度によって異なるが、ＥＶＡエマルジョン１００重量部に対して０．１重量部以上添加することが必要である。上限は特にないが、各用途における要求性能を満たす範囲内で添加することができる。なお、本発明者らは他の天然高分子多糖類についても検討を行ったが、いずれも増粘性または経時粘度安定性に劣り、使用できるものはなかった。
【０００９】
また、各使用態様に応じて各種の配合材料を添加することができる。斯かる配合材料には、可塑剤、溶剤、高沸点溶剤、粘着付与剤、充填剤、分散剤、レベリング剤、耐水化剤、防腐剤、消泡剤、界面活性剤、架橋剤としてイソシアネート化合物、エポキシ樹脂、カルボジイミド、オキサゾリン系樹脂、防錆剤などが挙げられる。
【００１０】
以下、実施例、比較例により本発明を更に説明する。なお表１に表示する配合量は重量部である。また、当然のことながら本発明は実施例、比較例に制約されるものではない。
【実施例】
【００１１】
ＥＶＡエマルジョンであるＳ−４６０ＨＱ（住友ケムテックス株式会社製、固形分６０％、粘度１３Ｐａ・ｓ（ただし、後述する測定方法による））、キサンタンガムであるロードポール２３（ローディア日華株式会社製、商品名）、その他の増粘剤としてＡ−７１８５（東亜合成株式会社製、ポリアクリル酸系、商品名）、アキュゾール８８０（ロームアンドハース社製、ウレタン系、商品名）、ＲＭ２０２０ＮＰＲ（第一工業製薬株式会社製、ウレタン系、商品名）、ＲＭ６０００（第一工業製薬株式会社製、ウレタン系、商品名）、ＲＭ５０００（第一工業製薬株式会社製、ウレタン系、商品名）、ＲＭ８Ｗ（第一工業製薬株式会社製、ウレタン系、商品名）、ＲＭ１２Ｗ（第一工業製薬株式会社製、ウレタン系、商品名）、ラテコールＤ（ＢＡＳＦ社製、アクリル系、商品名）、ＵＨ−４２０（旭電化工業株式会社製、ポリアクリル酸系、商品名）、Ｖ−２８０（ガンツ化成株式会社製、アクリル系、商品名）をプロペラ羽にて５分攪拌することにより配合し、表１記載の実施例、表２記載の比較例の樹脂組成物を得た。（なお、配合中に希釈水があるものは、増粘剤を予め希釈水に分散させてから添加した。また、実施例３、５における水とは、粘度調整用に添加したものである。）各接着剤組成物について、性状、性能評価を行った。粘度が１５Ｐａ・ｓ未満であったものは増粘効果が少ないため、その他の評価は行わなかった。
【００１２】
【表１】
2007262141.tif 000002
【００１３】
【表２】
2007262141.tif 000003
評価方法
粘度
ＢＨ型回転粘度計を用い、２３℃雰囲気下においてローターＮｏ６、２回転／分で測定した値
ＴＩ値
ＢＨ型回転粘度計を用い、２３℃雰囲気下においてローターＮｏ６、２回転／分と２０回転／分で粘度を測定し、以下の式により計算した。
【００１４】
【数１】
2007262141.tif 000004
経時粘度安定性
４０℃雰囲気下にて１ヶ月間静置後、前記条件にて再度粘度を測定し、配合直後の粘度に対する１ヶ月後の粘度の変化率を確認した。
○：粘度変化率  ２０％以内
×：粘度変化率  ２０％超
混和性：配合後の凝集物の有無を目視で観察した。
○：凝集物の発生なし
×：凝集物が発生する
実施例１〜５ではＥＶＡエマルジョンを増粘するとともに擬塑性を付与することができた。また、実施例３、５はそれぞれ実施例２、４を水希釈したものに相当するが、擬塑性を維持したまま粘度を下げることができた。一方、比較例１は増粘したものの経時粘度安定性が不十分であり、比較例２は混和時に凝集物が発生し、比較例は３〜９においては十分な増粘効果が得られなかった。
【００１５】
本発明になる樹脂組成物は、高粘度、高擬塑性を有するため、垂直面や天井面へ塗布しても垂れにくく、基材への吸い込みが小さい。従って、壁・天井ボード用接着剤や基材の吸い込みが大きい木工用接着剤などとして用いることができる。